(57)【要約】【課題】微細凹凸のあるフィルムを製造するにあたり型材からの塗膜の剥離を容易にするフィルムの製造方法を提供する。【解決手段】第１フィルム面に微細凹凸を有するフィルムの製造方法は、塗膜形成工程と、乾燥工程と、剥離工程とを有する。塗膜形成工程は、支持体１２の支持体表面１２ａに塗布液１７を塗布し、支持体凸部２１の先端部に支持された状態の塗膜１８を形成することにより、塗膜１８と支持体凹部１３との間に雰囲気を閉じ込める。塗布液１７は、フィルムを成す固形分とこの固形分の溶媒とを含む。乾燥工程は、塗膜１８を乾燥する。剥離工程は、塗膜１８を支持体１２から剥がすことによりフィルム１０にする。【選択図】図２
2018134605.tif 000002
【特許請求の範囲】
【請求項１】
フィルム面に微細凹凸を有するフィルムの製造方法において、
表面に複数の凹凸を有する支持体の前記表面に、前記フィルムを成す固形分と前記固形分の溶媒とを含む塗布液を塗布し、前記表面の凸部の先端部に支持された状態の塗膜を形成することにより、前記塗膜と前記表面の凹部との間に雰囲気を閉じ込める塗膜形成工程と、
前記塗膜を乾燥する乾燥工程と、
前記塗膜を前記支持体から剥がすことにより前記フィルムにする剥離工程と
を有するフィルムの製造方法。
【請求項２】
前記支持体を前記表面の垂直方向からみたときに、
前記表面における前記凹部の面積割合が１４％以上９０％以下の範囲内である請求項１に記載のフィルムの製造方法。
【請求項３】
前記表面の複数の前記凹部は、二次元ヘキサゴナル状に配列している請求項１または２に記載のフィルムの製造方法。
【請求項４】
前記雰囲気は空気である請求項１ないし３のいずれか１項に記載のフィルムの製造方法。
【請求項５】
前記塗布液は親水性である請求項４に記載のフィルムの製造方法。
【請求項６】
前記乾燥工程は、前記塗膜の前記支持体と反対側の面側の圧力を調節する圧力調節工程を有する請求項１ないし５のいずれか１項に記載のフィルムの製造方法。
【請求項７】
前記乾燥工程は、前記塗膜の温度を調節する温度調節工程を有する請求項１ないし６のいずれか１項に記載のフィルムの製造方法。
【発明の詳細な説明】
【技術分野】
【０００１】
本発明は、フィルムの製造方法に関する。
【背景技術】
【０００２】
創傷被覆材として使用されるフィルムとして、フィルム面に微細な凹凸（以下、微細凹凸と称する）が形成されているフィルムが知られている。フィルム面に微細凹凸を形成する手法としては、フィルムの材料であるフィルム材を、一方のフィルム面から、加熱下で、微細凹凸の型を押圧する手法と、表面に凹凸がある型材に、フィルムとなる固形分を含んだ溶液を塗布し、形成された塗膜を乾燥した後に型材から剥ぎ取る手法等がある。前者の手法は、微細凹凸が緻密なほど、加熱における温度の設定及び調節が難しい。そのため、微細凹凸を目的とする態様に形成する観点においては、後者の方が好ましい。
【０００３】
表面に凹凸がある型材に塗布液を塗布することによりその塗膜に微細凹凸を形成する方法として、型材の凹凸の凹部に気泡を捕捉しながら塗布液を塗布し、捕捉した気泡を転写面の一部として利用する技術が知られている（例えば、特許文献１参照）。
【先行技術文献】
【特許文献】
【０００４】
【特許文献１】特開２０１２−１０８３２６号公報
【発明の概要】
【発明が解決しようとする課題】
【０００５】
しかし、型材の表面の凹凸を塗膜に転写することにより微細凹凸を形成する手法は、塗膜と型材との密着力が強く、そのため、微細凹凸が形成された塗膜を型材から剥離する際に、塗膜が破れたり、形成した微細凹凸の一部が型材に残ってしまう場合がある。また、特許文献１の手法を利用しても、型材の凸部の裾部である凹部の底面にまで塗膜が密着して形成されているので、剥離の際の上記の問題は依然として解消していない。
【０００６】
そこで本発明は、微細凹凸のあるフィルムを製造するにあたり型材からの塗膜の剥離を容易にするフィルムの製造方法を提供することを目的とする。
【課題を解決するための手段】
【０００７】
上記課題を解決するために、本発明のフィルムの製造方法は、塗膜形成工程と、乾燥工程と、剥離工程とを有し、フィルム面に微細凹凸を有するフィルムを製造する。塗膜形成工程は、表面に複数の凹凸を有する支持体の前述の表面に、塗布液を塗布し、支持体の表面の凸部の先端部に支持された状態の塗膜を形成することにより、塗膜と支持体の表面の凹部との間に雰囲気を閉じ込める。塗布液は、フィルムを成す固形分と固形分の溶媒とを含む。乾燥工程は、塗膜を乾燥する。剥離工程は、塗膜を支持体から剥がすことによりフィルムにする。
【０００８】
支持体をその表面の垂直方向からみたときに、支持体の上記表面における凹部の面積割合が１４％以上９０％以下の範囲内であることが好ましい。
【０００９】
支持体の表面の複数の上記凹部は、二次元ヘキサゴナル状に配列していることが好ましい。
【００１０】
上記雰囲気は空気であることが好ましく、この場合において塗布液は親水性であることが好ましい。
【００１１】
乾燥工程は、塗膜の支持体と反対側の面側の圧力を調節する圧力調節工程を有することが好ましい。乾燥工程は、前記塗膜の温度を調節する温度調節工程を有することが好ましい。
【発明の効果】
【００１２】
本発明によれば、型材からの塗膜の剥離が容易になり、微細凹凸を有するフィルムが得られる。
【図面の簡単な説明】
【００１３】
【図１】本発明を実施したフィルムの断面模式図である。
【図２】塗膜形成工程の説明図である。
【図３】塗膜及び気泡の説明図である。
【図４】支持体の断面図である。
【図５】支持体の平面図である。
【図６】凹部割合の求め方の説明図である。
【図７】乾燥工程の説明図である。
【図８】乾燥工程の説明図である。
【図９】剥離工程の説明図である。
【発明を実施するための形態】
【００１４】
図１においてフィルム１０は、本発明を実施した後述のフィルムの製造方法により得られた一例である。フィルム１０は、一方のフィルム面（以下、第１フィルム面と称する）１０ａに微細な凹凸（以下、微細凹凸と称する）を有する凹凸フィルムであり、他方のフィルム面（以下、第２フィルム面と称する）１０ｂは概ね平坦な平坦面とされている。
【００１５】
フィルム１０は、創傷被覆材として使用することができ、第１フィルム面１０ａを貼り付け対象部位に接着させる態様で用いる。例えば創傷被覆材として用いる場合には、創傷部位に第１フィルム面１０ａを接着させる。
【００１６】
第１フィルム面１０ａは、第１フィルム面１０ａの垂直方向からみたときに、概ね円形の凹部（以下、フィルム凹部と称する）１１を複数有している。この例のフィルム凹部１１は、第１フィルム面１０ａにおいてヘキサゴナル状に配列、すなわち、二次元ヘキサゴナル状に配列している。ただし、第１フィルム面１０ａにおけるフィルム凹部１１の配列は、この例に限られず、後述の支持体１２（図２〜図６参照）の凹部（以下、支持体凹部と称する）１３（図２〜図５参照）の配列によって変えることができる。また、フィルム凹部１１の中心間距離Ｐ１１は、この例では８００μｍであるが、支持体凹部１３の中心間距離Ｐ１３（図４，図５参照）を変えることにより変えられる。
【００１７】
各フィルム凹部１１は、図１に示すように、深さＤ１１が中央に向かって漸増している。フィルム凹部１１の深さＤ１１は、この例では１０μｍとしている。ただし、深さＤ１１はこれに限られず、１μｍ以上１００μｍ以下の範囲内であれば、後述の方法により製造可能である。なお深さＤ１１は、フィルム凹部１１の一番深い位置における寸法である。フィルム凹部１１の一番深い位置におけるフィルム１０の厚みＴ１０は、この例では５０μｍとしているが、これに限られない。なお、本例において厚みＴ１０は、マイクロメータ（圧子径は５ｍｍ）を用いて測定している。
【００１８】
フィルム１０は、第１フィルム面１０ａに、溝１６を有しているが、この溝１６の深さは深さＤ１１よりも大きい場合もあるし、小さい場合もある。また、溝１６が無い場合もある。なお、この例の溝１６は、第１フィルム面１０ａにおいて各フィルム凹部１１を囲むように形成されている。
【００１９】
フィルム１０の製造方法を説明する。フィルム１０の製造方法は、塗膜形成工程と、乾燥工程と、剥離工程とを有する。塗膜形成工程は、図２に示すように、支持体１２の表面（以下、支持体表面と称する）１２ａに、塗布液１７を塗布し、塗膜１８を形成する。支持体１２は、支持体表面１２ａに、複数の凹凸を有する。なお、支持体１２の詳細は、別の図面を用いて後述する。塗布液１７は、フィルム１０を成す固形分と、この固形分の溶媒とを含む。塗膜形成工程は、凹凸が形成されている支持体表面１２ａの凸部（以下、支持体凸部と称する）２１の先端部２１ａ（図３参照）に支持された状態に、塗膜１８を形成し、これにより、支持体凹部１３上の雰囲気を、塗膜１８と支持体凹部との間に閉じ込める。支持体凸部２１の先端部２１ａに支持された状態とは、すなわち先端部２１ａにのみ載った状態である。より具体的には、塗膜１８と支持体１２との接触下端が支持体凸部２１の頂部である先端２１ｔ（図３参照）から図３における下側に位置していてもよい。本実施形態では、支持体凸部２１の上側１／５の領域（支持体凹部１３の底から支持体凸部２１の先端までの高さをＨ（図３参照）とするときに、支持体凸部２１における先端２１ｔからＨ×１／５の高さ領域）内に塗膜１８と支持体１２との接触下端が位置していれば、支持体凸部２１の先端部２１ａに支持された状態とみなしている。
【００２０】
本実施形態において、支持体１２は１００ｍｍ×１００ｍｍ×１ｍｍの板状とされているが、支持体１２の大きさは特に限定されない。また、支持体１２は板状に限定されず、上記と同様に支持体凹部１３と支持体凸部２１とが形成されているものであれば例えばブロック状などでもよい。本実施形態では支持体１２を起立姿勢にすることにより支持体表面１２ａを水平方向と交差する状態にしている。支持体表面１２ａは水平方向と交差する方向にあればよく、図２に示すように水平方向と鉛直方向との両方に交差するいわゆる傾斜方向でもよいし、あるいは、鉛直方向であってもよい。本例では支持体表面１２ａが水平方向に対して４５°に傾いた状態に、支持体１２を起立姿勢にしている。支持体１２を起立姿勢にすることにより、塗布液１７は、支持体凹部１３内への入り込みがより確実に抑制された状態で、支持体凸部２１の先端部に沿ってより確実に流れる。その結果、塗膜１８は、支持体凸部２１に支持された状態に、より確実に形成され、かつ、塗布開始前において支持体凹部１３上にあった雰囲気が、より確実に塗膜１８と支持体凹部１３との間に閉じ込められ、残存した状態になる。
【００２１】
本例の支持体１２には、支持体表面１２ａにおいて、図２に示すように、支持体凹部１３及び支持体凸部２１が形成されていない平滑領域がある。起立姿勢の支持体１２のこの平滑領域に、８ｃｍ3の塗布液１７をスポイト（図示無し）により流下または滴下することにより、塗布液１７を支持体凸部２１の先端部に沿って流している。この塗膜形成は、２５℃に管理された室内で行っている。
【００２２】
なお、図２には、起立姿勢の支持体１２に塗布液１７を供給している態様を示しているが、これに限られない。例えば、支持体表面１２ａを水平方向にした状態の支持体１２に塗布液１７を供給し、供給中あるいは供給後に、支持体１２を起立した姿勢に変化させてもよい。
【００２３】
塗膜１８と支持体凹部１３との間に残存した雰囲気は、図３に示すように、気泡２２として、この例ではより球形に近づくように塗膜１８側に凸の丸みを帯びた態様に形状を変化させる。ただし、塗布液１７の性状と、支持体表面１２ａの性状及び／または形状と、雰囲気の温度及び／または圧力とによっては塗膜１８のメニスカスの形状は異なるから、残存した雰囲気が形成する気泡の形状はこの例に限られない。
【００２４】
支持体表面１２ａを水平方向にした状態で支持体１２を移動させ、移動中の支持体１２に公知の塗布ダイから塗布液１７を流出することにより、支持体１２に塗膜１８を形成することもできる。この場合には、塗布ダイから流出する塗布液１７の動圧と、支持体１２の移動速度とのバランスを制御することにより、塗布液１７の支持体凹部１３内への入り込みが抑制され、塗膜１８は支持体凸部２１に支持された状態に形成される。また、支持体１２に塗膜１８を形成する方法としてはスピンコート法を用いることができる。スピンコート法によれば、塗布液１７の流動は水平方向の流動が優先的に生じるから、塗布液１７の支持体凹部１３内への入り込みを抑制するのに好適である。
【００２５】
支持体凹部１３は、雰囲気が溜まるガス溜まりとして機能し、本例では図４に示すように断面半円形としている。したがって、この例の支持体凸部２１は、支持体凹部１３同士を隔てる隔壁となっており、各支持体凸部の先端２１ｔは連続した一面として構成されている。支持体凹部１３はガス溜まりとして機能すればよいので、その断面形状は特に限定されず、例えば、楕円弧、多角形、不定形等であってもよい。支持体凹部１３は一定の中心間距離Ｐ１３をもって形成されているが、中心間距離Ｐ１１はこの例のように一定でなくてもよい。ただし、後述の剥離工程において、支持体１２から塗膜１８をより均一な力で剥がすことができる観点では、中心間距離Ｐ１３は一定である方が好ましい。塗膜１８がより均一な力で剥がれることにより、目的とするフィルム１０の微細凹凸が緻密である場合ほど、その微細凹凸をもつフィルム１０がより確実に得られる。
【００２６】
支持体凹部１３の中心間距離Ｐ１３は８００μｍとしている。フィルム１０（図１参照）のフィルム凹部１１は、後述のように支持体凹部１３に対向した状態に形成されるから、前述の中心間距離Ｐ１１（図１参照）は中心間距離Ｐ１３と等しくなっている。中心間距離Ｐ１３は、この例の８００μｍに限られない。中心間距離Ｐ１１は、１０μｍ以上１０００μｍ以下の範囲内であることが好ましい。
【００２７】
支持体凸部２１の高さＨは、この例では５００μｍとしているが、支持体凹部１３がガス溜まりとして機能すればこれに限られない。支持体凸部２１の高さＨが少なくとも１００μｍであれば、支持体凹部１３がガス溜まりとして機能することは確認されている。なお高さＨは、図４に示すように、支持体凹部１３の底から支持体凸部２１の先端までの支持体１２の厚み方向における距離である。
【００２８】
図５に示すように、支持体凹部１３は、支持体表面１２ａにおいて直径が５００μｍの円形に形成されているが、直径はこれに限定されず、また支持体凹部１３の支持体表面１２ａにおける形状も円形に限られない。支持体凹部１３は、支持体表面１２ａの垂直方向からみたときに、支持体凹部１３は、二次元ヘキサゴナル状に配列、すなわち支持体表面１２ａにおいてヘキサゴナル状に配列している。これにより、後述の剥離工程において、塗膜１８が支持体１２からより均一な力で剥がれる。さらに本実施形態の支持体凹部１３は、支持体表面１２ａにおいて、最密に極めて近い態様で形成されている。これにより、塗膜１８と支持体１２との接触面積は極めて小さく抑えられ、その結果、剥離工程においてより小さな力で塗膜１８が剥ぎ取られる。なお、図５のIV−IV線に沿う断面図が図４である。
【００２９】
支持体表面１２ａにおける支持体凹部１３の面積割合（以下、凹部割合と称する）は、１４％以上９０％以下の範囲内であることが好ましく、本実施形態では５８％としている。凹部割合が１４％以上であることにより１４％未満である場合に比べて、剥離工程におけるフィルム１０の微細凹凸の破壊がより抑えられる。凹部割合が９０％以下であることにより、乾燥工程での気泡２２同士の合一がより確実に抑えられるから、均一な微細凹凸をもったフィルム１０がより確実に得られる。凹部割合は、２０％以上８０％以下の範囲内であることがより好ましく、２５％以上７０％以下の範囲内であることがさらに好ましく、３０％以上６０％以下の範囲内であることが特に好ましい。
【００３０】
凹部割合は、以下の方法で求める。支持体表面１２ａの支持体凹部１３及び支持体凸部２１が形成されている領域を垂直方向から見た場合に、支持体表面１２ａにおける支持体凹部１３の面積、すなわち、支持体凹部１３の開口の面積をＳ１３とし、支持体表面１２ａの面積をＳ１２ａとする。面積Ｓ１３は、図６におけるクロスハッチングで示す部分の面積である。面積Ｓ１２ａは面積Ｓ１３と支持体凸部２１の面積（斜線で示すハッチング部分の面積）Ｓ２１との和Ｓ１３＋Ｓ２１である。上記の凹部割合（単位は％）は、（Ｓ１３／Ｓ１２ａ）×１００で求められる。
【００３１】
なお、支持体凹部１３及び支持体凸部２１はこの支持体表面１２ａの中央における直径９０ｍｍの円形領域に設けてあるが、支持体凹部１３及び支持体凸部２１の形成領域等はこの例に限定されない。この支持体１２は、射出成型により作製したものである。ただし、作製方法は、支持体１２の大きさ、素材、及び／または、凹凸形状等を考慮して選択すればよく、例えばレーザー加工などの他の方法により作製してもよい。
【００３２】
支持体１２の素材は種々のものを用いることができ、表面に凹凸加工がし易いことと、塗布液１７に侵されないことなどを考慮し、選定される。本例の支持体１２は撥水性の素材としてポリエチレンを用いて作製されており、支持体凹部１３及び支持体凸部２１が形成されていない平滑部位における水の接触角は１０３°である。
【００３３】
親水性の素材で形成されている支持体１２であっても、支持体凹部１３に表面処理などを施すことにより支持体表面１２ａにおける塗布液１７の接触角を９０°未満にすることができる。支持体表面１２ａにおける塗布液１７の接触角を大きくする表面処理は、一般に用いられる種々の撥水コーティングから選択することができる。また、支持体凸部２１の先端部２１ａにプラズマ処理またはＵＶ（紫外線）オゾン処理等などの表面処理などを施すことによっても、支持体表面１２ａにおける塗布液１７の接触角を９０°未満にすることができる。支持体表面１２ａにおける塗布液１７の接触角を９０°未満にすることにより、支持体凸部２１における先端２１ｔからＨ×１／５の高さ領域）内に塗膜１８と支持体１２との接触下端を位置させることができ、塗布液１７は支持体凸部２１の先端部２１ａに支持された状態となる。これにより、支持体凹部１３をガス溜まりとしてより確実に機能させることができる。その結果、目的とする微細凹凸をもつフィルム１０がより確実に得られる。
【００３４】
接触角の測定は、本例では、協和界面化学株式会社製ＤＭｏ−５０１によって測定している。なお、支持体１２と同素材であり、支持体凹部１３及び支持体凸部２１のような凹凸が形成されていない平滑な試料を準備し、前述の表面処理方法にて処理した後に、塗布液１７を用いて接触角を測定し、その測定値を、処理後の支持体表面１２ａにおける塗布液１７の接触角と推定することができる。
【００３５】
以上のように、支持体凹部１３及び／または支持体凸部２１の先端部２１ａの接触角を調節することにより、塗膜１８と支持体１２との接触下端の位置をより精緻に調節できるようになり、目的とする種々の微細凹凸をもつフィルム１０がより確実に得られる。
【００３６】
乾燥工程は塗膜１８を乾燥する。乾燥工程は具体的には閉じ込めた雰囲気が塗膜１８と支持体凹部１３との間に気泡２２として残存した状態で、塗膜１８を乾燥する。これにより、支持体１２と気泡２２とを型として、塗膜１８に、フィルム１０の目的とする微細凹凸が形成される。このように、形成した気泡２２を積極的に利用することによりフィルム１０が製造される。すなわち、気泡２２をフィルム１０の微細凹凸の型の少なくとも一部として利用している。なお、気泡２２の大きさと、前述の塗布液１７と支持体凸部２１との接触下端の位置に応じて、フィルム１０の溝１６（図１参照）の有無と溝１６が形成された場合の溝１６の深さとが決まる。
【００３７】
乾燥工程は、前記塗膜の温度を調節する温度調節工程を有することが好ましい。そこで本実施形態では、図７に示す温度調節装置２５により塗膜１８の温度を調節している。なお、図７においては、塗膜１８及び支持体１２の厚みを大きく誇張して描いてある。温度調節装置２５は、温度調節台２６と、コントローラ２７とを有する。温度調節台２６は、塗膜１８が形成されている支持体１２が載置され、支持体１２を介して塗膜１８の温度を調節する。コントローラ２７は、温度調節台２６の支持体１２が載置される載置面の温度を制御する。この例では、厚みが１ｍｍ程度の薄い支持体１２を用いているため、コントローラ２７により設定される温度調節台２６の載置面の温度を、塗膜１８の温度とみなしている。しかし、塗膜１８の図７における上側に、非接触式の温度センサ（図示し）を設け、この温度センサにより塗膜１８の温度を検出してもよく、この温度センサの検出結果に基づいて温度調節台２６の載置面の温度をコントローラ２７により制御してもよい。塗膜１８の温度を調節することにより、気泡２２の形状及び／または大きさを制御できるから、塗膜１８と支持体凸部２１との接触下端の位置をより精緻に制御できる。
【００３８】
この例では、温度調節装置２５により塗膜１８を３０℃以上４０℃以下の温度範囲内に加熱することにより、塗膜１８を乾燥しており、このように温度調節工程が乾燥工程となっている。しかし、乾燥工程は、この例に限られず、例えば、塗膜１８の周りの雰囲気の風速を極めて小さく抑えた状態で、塗膜１８の周りを連続的または断続的にガス置換することにより、塗膜１８を乾燥してもよい。この手法には、市販の定温乾燥機を用いることができる。例えば、３７℃の自然対流式の定温乾燥機を用い、１２０分間乾燥するなどにより、塗膜１８を乾燥させることができる。また、このようなガス置換中において、気泡２２の形状及び／または大きさを変化させるために温度調節装置２５による温度調節を行ってもよい。
【００３９】
乾燥工程は、塗膜１８の支持体１２と反対側の面側の圧力を調節する圧力調節工程を有することが好ましい。圧力調節工程の圧力調節処理は、例えば図８に示す圧力調節装置３１とチャンバ３２とにより行うことができる。チャンバ３２は、塗膜１８が形成されている支持体１２を内部に収容する。圧力調節装置３１は、チャンバ３２内の雰囲気を吸引する、あるいは、チャンバ３２内にガスを供給することにより、チャンバ３２の圧力を上下または一定に保持する。なお、圧力は大気圧にしてもよい。こうしたチャンバ３２内の圧力を制御することにより、塗膜１８の支持体１２と反対側の面側の圧力が調節される。その結果、塗膜１８の支持体１２と反対側の面側の圧力Ｐ１から気泡２２の圧力Ｐ２を減じた圧力差ΔＰが調節され、気泡２２が目的とする大きさ及び形状にされる。例えばΔＰを大きくするほど気泡２２が小さく及び／または気泡２２の高さ（図３における上下方向の寸法）が小さくなる。また、ΔＰを小さくするほど、気泡２２が大きく及び／または気泡２２の高さが大きくなる。このように気泡２２の形状及び／または大きさを制御できるから、塗膜１８と支持体凸部２１との接触下端の位置をより精緻に制御できる。なお、図８においては、塗膜１８及び支持体１２の厚みをきく誇張して描いてある。
【００４０】
図８に示すように、チャンバ３２内に温度調節台２６を配し、温度調節装置２５により前述の温度調節を行ってもよい。このように、乾燥工程は、温度調節工程と圧力調節工程との両方を有していてもよい。なお、乾燥工程は、温度調節工程と圧力調節工程とのうち、圧力調節工程のみを有していてもよい。この場合には、図８において温度調節装置２５は不要となる。
【００４１】
剥離工程は、塗膜１８を支持体１２から剥がすことによりフィルムにする。この例の塗膜１８及びフィルム１０はフレキシブル（可撓性を有する）ので、本実施形態における剥離は、図８に示すように、位置を固定した支持体１２から、フィルム１０を矢線で示す剥取方向ＰＤに向けて剥がす手法としている。塗膜１８は、支持体凸部２１の先端部にのみ接した状態で形成されており、このように支持体１２との接触面積が小さく抑えられているから、支持体１２から容易に剥ぎ取られる。その結果、第１フィルム面１０ａに微細凹凸が形成されたフィルム１０が確実に得られる。
【００４２】
本実施形態における前述の雰囲気は空気であるが、これに限られず、塗布液１７の性状などに応じて、例えば、窒素やアルゴンなどのいわゆる不活性ガスなどを用いてよい。雰囲気が空気である場合には、雰囲気置換などが不要であるから簡易な装置でフィルム１０を製造することができる。
【００４３】
塗布液１７の固形分として、この例ではゼラチンを用いているが、これに限られず、例えば、セルロース、キトサン、ヒアルロン酸等を用いることができる。
【００４４】
固形分がゼラチンである本実施形態では、塗布液１７の溶媒成分として、水を用いているが、これに限られない。塗布液１７の溶媒は、用いる固形分に応じて選択することができる。なお、固形分をゼラチンとし、溶媒として水を用いる場合の塗布液１７には、界面活性剤と増粘剤と防腐剤と可塑剤との少なくともいずれかひとつを混合させてもよい。固形分がキトサンまたはヒアルロン酸である場合の溶媒としては、例えば、水、弱酸性水（例えば酢酸水溶液、クエン酸水溶液、塩酸）を使用することができる。固形分がセルロースである場合の溶媒としてはジクロロメタンを用いることができ、この場合の塗布液１７には、界面活性剤と増粘剤と防腐剤と可塑剤との少なくともいずれかひとつを混合させてもよい。
【００４５】
本実施形態では、ゼラチンの濃度が１５質量％である水溶液を塗布液１７として用いている。ただし、塗布液１７における固形分濃度は、塗膜形成工程における支持体表面１２ａでの流れの態様と、支持体表面１２ａにおける濡れ性の程度などを考慮して決定すればよく、塗布液１７の質量を１００％とするときに固形分が１質量％以上５０質量％以下の範囲内であることが好ましい。塗布液１７は以下の方法でつくっている。すなわち、ゼラチン（新田ゼラチン（株）製の７５０）１５質量部を、５０℃の水８５質量部に入れ、マグネットスターラで１５分間攪拌することにより溶解する。その後、室温（概ね２５℃）に自然冷却し、塗布液１７を得ている。２５℃における塗布液１７の粘度は１．１Ｐａ・ｓであった。なお、塗布液１７の粘度は、特に制限されないが、０．０１Ｐａ・ｓ以上５Ｐａ・ｓ以下の範囲内が好ましい。
【００４６】
雰囲気が空気等の疎水性の気体である場合には、塗布液１７は親水性であることが好ましく、上記のように、本実施形態でも親水性である水溶液を用いている。親水性であることにより、形成された気泡２２の塗膜１８への溶解が抑えられるから、塗膜１８が形成直後から乾燥工程の終了までの間、気泡２２がフィルム１０の目的とする微細凹凸の型として機能する。ここで、疎水性の気体とは、大気圧下において２５℃の水１ｃｍ3に対する飽和溶解量が０．１ｃｍ3以下の気体を意味する。また、親水性の液体とは、ガラスに対する接触角が０°より大きく３０°以下の範囲内である液体を意味する。なお、上記のように、固形分をセルロースとし、溶媒をジクロロメタンとする場合の塗布液１７は、疎水性の液体であるため、この場合の雰囲気は、上記飽和溶解量が１ｃｍ3以上である親水性の気体にすることにより、同様に微細凹凸の型としての機能が得られる。
【符号の説明】
【００４７】
１０    フィルム
１０ａ  第１フィルム面
１０ｂ  第２フィルム面
１１    フィルム凹部
１２    支持体
１２ａ  支持体表面
１３    支持体凹部
１６    溝
１７    塗布液
１８    塗膜
２１    支持体凸部
２１ａ  先端部
２１ｔ  先端
２２    気泡
２５    温度調節装置
２６    温度調節台
２７    コントローラ
３１    圧力調節装置
３２    チャンバ
Ｄ１１  フィルム凹部の深さ
Ｈ      支持体凸部の高さ
Ｐ１１  フィルム凹部の中心間距離
Ｐ１３  支持体凹部の中心間距離
Ｔ１０  厚み
【図１】
2018134605.tif 000003
【図２】
2018134605.tif 000004
【図３】
2018134605.tif 000005
【図４】
2018134605.tif 000006
【図５】
2018134605.tif 000007
【図６】
2018134605.tif 000008
【図７】
2018134605.tif 000009
【図８】
2018134605.tif 000010
【図９】
2018134605.tif 000011